(57)【要約】  光造形装置の測定部は、光硬化性樹脂液の温度を温度センサによって計測する。設定部は、測定温度から得られる温度情報及び記憶部に記憶された硬化情報に基づいて積算光量を設定し、照射部は、設定された積算光量が得られる光を光硬化性樹脂液に照射されるようにプロジェクタを制御する。これにより、光硬化性樹脂液の温度に応じた積算光量となる光が光硬化性樹脂液に照射されるので、造形物を高精度に造形できる。
2019124526.tif 000002
【特許請求の範囲】
【請求項１】
液状の光硬化性組成物に光を照射して光硬化させることで硬化層を形成すると共に、前記硬化層を積層して三次元の造形物を造形する光造形装置であって、
前記光硬化性組成物の温度を計測する計測部と、
前記硬化層を形成する際に、前記計測部の計測温度に応じた積算光量となる光を前記光硬化性組成物に照射する照射部と、
を備えた光造形装置。
【請求項２】
前記計測部は、所定領域内の前記光硬化性組成物の温度を計測し、
前記照射部は、前記計測温度のうち前記積算光量の制御に用いられることが所定の基準により設定された計測温度から得られる温度情報に基づき前記光硬化性組成物に光を照射する請求項１に記載の光造形装置。
【請求項３】
前記硬化層の形成と並行し、前記計測温度のうち前記積算光量の制御に用いる計測温度を所定の基準により設定可能な計測温度処理部をさらに備える請求項２に記載の光造形装置。
【請求項４】
前記照射部は、前記計測温度のうち前記積算光量の制御に用いることが予め設定された領域及び期間の何れかにおける計測温度から得られる前記温度情報に基づき、前記積算光量の制御を行なう請求項２に記載の光造形装置。
【請求項５】
前記計測部により計測された温度から前記硬化層が形成される造形面に対向する領域内の前記光硬化性組成物の前記温度情報を取得する取得部を含み、
前記照射部は、前記温度情報から設定される前記積算光量となる光を前記造形面に対向する領域内の前記光硬化性組成物に照射する請求項２から請求項４の何れか１項に記載の光造形装置。
【請求項６】
前記取得部は、１層分の前記硬化層が形成される領域を前記造形面に沿って縦横に分割した複数の分割領域の各々について前記温度情報を設定し、
前記照射部は、前記分割領域の各々に、該分割領域の前記温度情報から設定される前記積算光量となる光を照射する請求項５に記載の光造形装置。
【請求項７】
前記温度情報には、前記硬化層の膜厚方向の温度情報が含まれる請求項２から請求項６の何れか１項に記載の光造形装置。
【請求項８】
前記計測部は、所定期間における前記光硬化性組成物の温度の変化を計測し、
前記照射部は、計測された温度変化を含む温度情報に基づき前記積算光量の制御を行なう請求項２から請求項７の何れか１項に記載の光造形装置。
【請求項９】
前記照射部は、積層する硬化層又は計測温度に応じて重み付けされた温度情報に基づき、前記積算光量の制御を行なう請求項２から請求項８の何れか１項に記載の光造形装置。
【請求項１０】
前記光硬化性組成物について、該光硬化性組成物の温度、積算光量及び積算光量に応じた前記硬化層の膜厚の関係を示す硬化情報が記憶された記憶部と、
前記照射部から前記光硬化性組成物に照射する光の前記積算光量について、前記温度情報及び前記硬化情報に基づいて設定する設定部と、
をさらに含む請求項２から請求項９の何れか１項に記載の光造形装置。
【請求項１１】
前記光硬化性組成物について、該光硬化性組成物の温度、積算光量及び積算光量に応じた前記硬化層の膜厚の関係を示す硬化情報が記憶された記憶部と、
前記照射部において前記光硬化性組成物に照射するように予め設定された前記積算光量を、前記温度情報に応じて補正する補正部と、
をさらに含む請求項２から請求項１０の何れか１項に記載の光造形装置。
【請求項１２】
前記照射部から照射する光の前記積算光量は、前記温度情報から得られる前記光硬化性組成物の温度が高いほど該温度が低い場合に比べて少なくされる請求項２から請求項１１の何れか１項に記載の光造形装置。
【請求項１３】
前記照射部は、予め設定されている照射時間において前記積算光量に応じた照度が得られる光を前記光硬化性組成物に照射する請求項１から請求項１２の何れか１項に記載の光造形装置。
【請求項１４】
前記照射部は、予め設定された照度が得られる光を前記積算光量に応じた照射時間で前記光硬化性組成物に照射する請求項１から請求項１３の何れか１項に記載の光造形装置。
【請求項１５】
前記硬化層の各々の平均膜厚が２０μｍ以上、１５０μｍ以下となるように三次元の前記造形物が造形される請求項１から請求項１４の何れか１項に記載の光造形装置。
【請求項１６】
前記硬化層を形成する際、該硬化層の膜厚に対して膜厚方向に５％以上、３０％以下の広さとなる領域の前記光硬化性組成物が硬化されるように光が照射される請求項１から請求項１５の何れか１項に記載の光造形装置。
【請求項１７】
液状の光硬化性組成物に光を照射して光硬化させることで硬化層を形成すると共に、前記硬化層を積層して三次元の造形物を造形する光造形装置に設けられたコンピュータを、
前記光硬化性組成物の温度を計測する計測部と、
前記硬化層を形成する際に、前記計測部の計測温度に応じた積算光量となる光を前記光硬化性組成物に照射する照射部と、
して機能させる光造形プログラム。
【請求項１８】
液状の光硬化性組成物に光を照射して光硬化させることで硬化層を形成すると共に、前記硬化層を積層して三次元の造形物を造形する光造形方法であって、
前記光硬化性組成物の温度を計測する計測ステップと、
前記硬化層を形成する際に、前記計測された温度に応じた積算光量が得られる光を前記光硬化性組成物に照射する照射ステップと、
を含む光造形方法。
【発明の詳細な説明】
【技術分野】
【０００１】
本発明は、光造形装置、光造形プログラム及び光造形方法に関する。
【背景技術】
【０００２】
試作模型の製造（製品試作）や製品製造には、高精度の造形が要求されており、試作模型の製造や製品製造には、ラピッドプロトタイピング技術が多用されている。
ラピッドプロトタイピング技術には、光造形法（光造型法）、粉末結晶法（粉末床溶融結合法）、インクジェット法（材料噴射法）、シート積層法、押出法（材料押出法、溶融押出法）などがあり、光造形法は、液状の光硬化性組成物に選択的に光を照射して、造形物の１層分の硬化層を形成することを繰返すことで、硬化層を積層した試作品や製品などの立体物を造形する。【０００３】
特開２００５−１３１９３８号公報には、反りや変形が小さい高精度の高速造形を行うことができる光造形方法として、光が照射されることで硬化している光硬化樹脂液の硬化樹脂層の表面温度を測定して、測定された表面温度に応じて送風することで、硬化発熱に伴う温度上昇を抑制する光造形方法が提案されている。
【発明の概要】
【発明が解決しようとする課題】
【０００４】
ところで、歯科用補綴物の製造分野等においては、高精度の補綴物等の造形が要求される。これに対し、光硬化性組成物の光硬化における光反応速度は、光の照度に影響を受けると共に、光硬化性組成物の温度の影響を受け、光硬化性組成物の光硬化の度合は、積算光量や温度によって変化する。このため、光造形法では、光硬化性組成物の温度が造形物の製造精度に影響することが考えられる。【０００５】
本発明は上記事実に鑑みてなされたものであり、光硬化性組成物を用いた高精度な光造形が可能な光造形装置、光造形プログラム及び光造形方法の提供を目的とする。
【課題を解決するための手段】
【０００６】
上記目的を達成するための本発明の態様の光造形装置は、液状の光硬化性組成物に光を照射して光硬化させることで硬化層を形成すると共に、前記硬化層を積層して三次元の造形物を造形する光造形装置であって、前記光硬化性組成物の温度を計測する計測部と、前記硬化層を形成する際に、前記計測部の計測温度に応じた積算光量となる光を前記光硬化性組成物に照射する照射部と、を備える。【０００７】
本態様における積算光量（ｍＪ／ｃｍ２）は、照度（ｍＷ／ｃｍ２）及び照射時間（ｓｅｃ）から、
積算光量（ｍＪ／ｃｍ２）＝照度（ｍＷ／ｃｍ２）×照射時間（ｓｅｃ）
として得られる。【０００８】
本発明の態様の光造形プログラムは、液状の光硬化性組成物に光を照射して光硬化させることで硬化層を形成すると共に、前記硬化層を積層して三次元の造形物を造形する光造形装置に設けられたコンピュータを、前記光硬化性組成物の温度を計測する計測部と、前記硬化層を形成する際に、前記計測部の計測温度に応じた積算光量となる光を前記光硬化性組成物に照射する照射部と、して機能させる。【０００９】
本発明の態様の光造形方法は、液状の光硬化性組成物に光を照射して光硬化させることで硬化層を形成すると共に、前記硬化層を積層して三次元の造形物を造形する光造形方法であって、前記光硬化性組成物の温度を計測する計測ステップと、前記硬化層を形成する際に、前記計測された温度に応じた積算光量が得られる光を前記光硬化性組成物に照射する照射ステップと、を含む。
【発明の効果】
【００１０】
本発明の態様によれば、液状の光硬化性組成物の温度に応じた積算光量の光を光硬化性組成物に照射できるので、高精度の光造形が可能となる、という効果がある。
【図面の簡単な説明】
【００１１】
【図１】本実施の形態に係る光造形装置の概略構成図である。
【図２】制御装置の機能ブロック図である。
【図３Ａ】光造形装置の処理の概略を示す流れ図である。
【図３Ｂ】造形処理の概略を示す流れ図である。
【図３Ｃ】積算光量の設定の一例とする造形処理の概略を示す流れ図である。
【図３Ｄ】積算光量の設定の他の一例とする造形処理の概略を示す流れ図である。
【図４】複数の温度ごとの積算光量に対する光硬化層膜厚を示す線図である。
【図５Ａ】分割領域の概略を示す模式図である。
【図５Ｂ】図５Ａの分割領域の概略を示す下方視の平面図である。
【図５Ｃ】図５Ａの分割領域の概略を示す側方視の断面図である。
【図６】実施例に係る光硬化性樹脂液の積算光量に対する硬化層の膜厚の測定結果を示す線図である。
【図７】実施例に係る造形物を示す斜視図である。
【図８Ａ】実施例１に係る温度ごとの積算光量に対する硬化層の膜厚を示す線図である。
【図８Ｂ】温度に応じた積算光量に対する硬化層の膜厚の変化の傾き及び切片を示す線図である。
【図９Ａ】実施例２に係る温度ごとの積算光量の対数値に対する硬化層の膜厚の対数値を示す線図である。
【図９Ｂ】温度に応じた積算光量の対数値に対する硬化層の膜厚対数値の変化の傾き及び切片を示す線図である。
【発明を実施するための形態】
【００１２】
以下、図面を参照して本発明の実施の形態の一例を詳細に説明する。
本実施の形態は、以下の態様を含む。
＜１＞  液状の光硬化性組成物に光を照射して光硬化させることで硬化層を形成すると共に、前記硬化層を積層して三次元の造形物を造形する光造形装置であって、前記光硬化性組成物の温度を計測する計測部と、前記硬化層を形成する際に、前記計測部の計測温度に応じた積算光量となる光を前記光硬化性組成物に照射する照射部と、を備えた光造形装置。
【００１３】
＜２＞  前記計測部は、所定領域内の前記光硬化性組成物の温度を計測し、前記照射部は、前記計測温度のうち前記積算光量の制御に用いられることが所定の基準により設定された計測温度から得られる温度情報に基づき前記光硬化性組成物に光を照射する＜１＞の光造形装置。
＜３＞  前記硬化層の形成と並行し、前記計測温度のうち前記積算光量の制御に用いる計測温度を所定の基準により設定可能な計測温度処理部をさらに備える＜２＞の光造形装置。
＜４＞  前記照射部は、前記計測温度のうち前記積算光量の制御に用いることが予め設定された領域及び期間の何れかにおける計測温度から得られる前記温度情報に基づき、前記積算光量の制御を行なう＜２＞の光造形装置。
【００１４】
＜５＞  前記計測部により計測された温度から前記硬化層が形成される造形面に対向する領域内の前記光硬化性組成物の前記温度情報を取得する取得部を含み、前記照射部は、前記温度情報から設定される前記積算光量となる光を前記造形面に対向する領域内の前記光硬化性組成物に照射する＜２＞から＜４＞の何れか１の光造形装置。
＜６＞  前記取得部は、１層分の前記硬化層が形成される領域を前記造形面に沿って縦横に分割した複数の分割領域の各々について前記温度情報を設定し、前記照射部は、前記分割領域の各々に、該分割領域の前記温度情報から設定される前記積算光量となる光を照射する＜５＞の光造形装置。
【００１５】
＜７＞  前記温度情報には、前記硬化層の膜厚方向の温度情報が含まれる＜２＞から＜６＞の何れか１の光造形装置。
＜８＞  前記計測部は、所定期間における前記光硬化性組成物の温度の変化を計測し、前記照射部は、計測された温度変化を含む温度情報に基づき前記積算光量の制御を行なう＜２＞から＜７＞の何れか１の光造形装置。
＜９＞  前記照射部は、積層する硬化層又は計測温度に応じて重み付けされた温度情報に基づき、前記積算光量の制御を行なう＜２＞から＜８＞の何れか１の光造形装置。
【００１６】
＜１０＞  前記光硬化性組成物について、該光硬化性組成物の温度、積算光量及び積算光量に応じた前記硬化層の膜厚の関係を示す硬化情報が記憶された記憶部と、前記照射部から前記光硬化性組成物に照射する光の前記積算光量について、前記温度情報及び前記硬化情報に基づいて設定する設定部と、をさらに含む＜２＞から＜９＞の何れか１の光造形装置。
＜１１＞  前記光硬化性組成物について、該光硬化性組成物の温度、積算光量及び積算光量に応じた前記硬化層の膜厚の関係を示す硬化情報が記憶された記憶部と、前記照射部において前記光硬化性組成物に照射するように予め設定された前記積算光量を、前記温度情報に応じて補正する補正部と、をさらに含む＜２＞から＜１０＞の何れか１の光造形装置。
＜１２＞  前記照射部から照射する光の前記積算光量は、前記温度情報から得られる前記光硬化性組成物の温度が高いほど該温度が低い場合に比べて少なくされる＜２＞から＜１１＞の何れか１の光造形装置。
【００１７】
＜１３＞  前記照射部は、予め設定されている照射時間において前記積算光量に応じた照度が得られる光を前記光硬化性組成物に照射する＜１＞から＜１２＞の何れか１の光造形装置。
＜１４＞  前記照射部は、予め設定された照度が得られる光を前記積算光量に応じた照射時間で前記光硬化性組成物に照射する＜１＞から＜１３＞の何れか１の光造形装置。
【００１８】
＜１５＞  前記硬化層の各々の平均膜厚が２０μｍ以上、１５０μｍ以下となるように三次元の前記造形物が造形される＜１＞から＜１４＞の何れか１の光造形装置。
＜１６＞  前記硬化層を形成する際、該硬化層の膜厚に対して膜厚方向に５％以上、３０％以下の広さとなる領域の前記光硬化性組成物が硬化されるように光が照射される＜１＞から＜１５＞の何れか１の光造形装置。
【００１９】
＜１７＞  液状の光硬化性組成物に光を照射して光硬化させることで硬化層を形成すると共に、前記硬化層を積層して三次元の造形物を造形する光造形装置に設けられたコンピュータを、前記光硬化性組成物の温度を計測する計測部と、前記硬化層を形成する際に、前記計測部の計測温度に応じた積算光量となる光を前記光硬化性組成物に照射する照射部と、して機能させる光造形プログラム。
【００２０】
＜１８＞  液状の光硬化性組成物に光を照射して光硬化させることで硬化層を形成すると共に、前記硬化層を積層して三次元の造形物を造形する光造形方法であって、前記光硬化性組成物の温度を計測する計測ステップと、前記硬化層を形成する際に、前記計測された温度に応じた積算光量が得られる光を前記光硬化性組成物に照射する照射ステップと、を含む光造形方法。
【００２１】
図１には、本実施の形態に係る光造形装置１０の概略構成が示されている。また、図２には、光造形装置１０の主要部が機能ブロック図にて示されている。
本明細書中において、積算光量（ｍＪ／ｃｍ２）、照度（ｍＷ／ｃｍ２）及び照射時間（ｓｅｃ）は、
積算光量（ｍＪ／ｃｍ２）＝照度（ｍＷ／ｃｍ２）×照射時間（ｓｅｃ）
という関係を有する。また、照度は、単位面積かつ単位時間に受ける光束であり、光源から放射される光束（以下、発光強度ともいう）に応じて変化される。
【００２２】
本実施の形態における光造形装置１０は、ラピッドプロトタイピング技術における光造形法（光造型法）を用いて立体造形物（三次元造形物）の造形（形成）を行う。光造形法は、造形材料として液状の光硬化性組成物を用い、光硬化性組成物を選択的に光硬化させることで造形する。なお、本実施の形態において、「光硬化」は、光エネルギーが作用することで液状から固体に変化することをいう。
【００２３】
光造形法としては、ＳＬＡ（Stereo Lithography Apparatus）方式、及びＤＬＰ（Digital Light Processing）方式が挙げられる。
ＳＬＡ方式は、スポット状のレーザ（例えば紫外線レーザ）を液状の光硬化性組成物に照射して、光硬化性組成物を選択的に光硬化させ、造形ステージ表面に所望の形状及び厚み（膜厚）の硬化層を形成する。次いで、ステージを移動（上昇又は下降）させ、硬化層の表面に次の１層分の光硬化性組成物を供給し、供給した光硬化性組成物を同様に硬化させることで硬化層を積層し、硬化層の積層操作を繰返すことで三次元造形物を造形する。
ＤＬＰ方式は、面状の光（例えば、紫外光）を液状の光硬化性組成物に照射することで、所定の厚さの一層分の硬化層を形成し、形成した硬化層の表面に次の硬化層を形成する積層操作を繰返すことで、三次元造形物を造形する。
【００２４】
光造形装置１０は、三次元造形物を造形する所謂３Ｄプリンターとされており、ＳＬＡ方式及びＤＬＰ方式の何れが適用されてもよい。本実施の形態に係る光造形装置１０は、一例としてＤＬＰ方式が適用されている。また、光造形装置１０は、液状の光硬化性組成物（以下、光硬化性樹脂液という）を用いる。光硬化性樹脂液は、重合（ラジカル重合）することで大きな分子となってプラスチック（合成樹脂）を形成する有機材料成分、及び光を吸収して活性化することで有機材料成分に重合反応を生じさせる成分などを含む。
【００２５】
光造形装置１０は、三次元の造形データに応じて光硬化性樹脂液を選択的に光硬化させる。この際、硬化層の１層分の厚さ（膜厚）を積層ピッチとし、造形データを積層ピッチで分割した断面データ（スライスデータ）を用い、断面データに応じた光を光硬化性樹脂液に照射して光硬化させることで硬化層を形成する。
【００２６】
図１に示すように、光造形装置１０は、液槽としての箱体状のトレイ１２を備えており、トレイ１２は、光造形装置１０の図示しない筐体内に配置されている。トレイ１２内は、上方へ向けて開放されている。また、トレイ１２の底板１４には、光透過性を有する透明材料（ガラス板又は樹脂板など）が用いられており、底板１４は、光が透過可能とされている。
【００２７】
なお、トレイ１２内には、所定量の光硬化性樹脂液が貯留されていると共に、光硬化性樹脂液が供給可能とされている。これにより、光硬化性樹脂液を用いた光造形が進行した際に、トレイ１２内の光硬化性樹脂液の量が減少するのを抑制している。また、トレイ１２内に貯留される光硬化性樹脂液及びトレイ１２内に供給される光硬化性樹脂液は、脱気されていることが好ましい。これにより、光硬化性樹脂液中の酸素により重合阻害が生じるのを抑制できて、光硬化性樹脂液の重合反応を安定にできる。
【００２８】
トレイ１２の上側には、移動部を構成する昇降機構１６が設けられている。昇降機構１６は、ロッド１８を備えており、ロッド１８は、長手方向が上下方向とされて配置されて、長手方向（上下方向）に移動可能に支持されている。ロッド１８の下端部は、トレイ１２内の光硬化性樹脂液中に挿入可能とされている。ロッド１８の下端部には、造形ステージとしての略板状のプラットフォーム２０が設けられており、プラットフォーム２０は、ロッド１８の長手方向と交差する方向（水平方向）に配置されて、ロッド１８に着脱可能に取り付けられている。
【００２９】
昇降機構１６は、ロッド１８を長手方向に移動することで、プラットフォーム２０を上下移動（昇降）させる。これにより、プラットフォーム２０は、トレイ１２の光硬化性樹脂液中における底板１４の内面（上面）から所定高さの造形位置（図１に実線で示す位置）と、造形位置よりも上方（例えば、光硬化性樹脂液の液面によりも上方）の位置（図１の二点鎖線位置、インターバル位置）との間を移動される。なお、造形位置を含む略水平の平面が造形面とされ、造形が開始される際には、プラットフォーム２０の下側面（以下、表面という）が造形面とされて造形位置に配置される。また、プラットフォーム２０をロッド１８から着脱する際には、プラットフォーム２０がインターバル位置よりも上方に移動される。
【００３０】
光造形装置１０では、プラットフォーム２０の表面（下側面）に光硬化性樹脂液の硬化層を形成することで、プラットフォーム２０の表面に造形物を造形する。なお、トレイ１２内に貯留される光硬化性樹脂液の量は、造形位置が液面レベルよりも５ｍｍ以上深くなる量とされている。これにより、光硬化性樹脂液の液面に接触する空気中の酸素が造形位置における光硬化性樹脂液の重合を阻害するのを抑制できる。
【００３１】
造形位置におけるプラットフォーム２０の表面（底板１４側の面）と底板１４の上面（プラットフォーム２０側の面）との間隔は、光造形時における積層ピッチｐ（１層分の硬化層の厚さ）と略同様にされている。また、昇降機構１６は、１層分の硬化層を生成するごとに、プラットフォーム２０の造形位置を積層ピッチｐ分だけ上昇させることで、プラットフォーム２０に積層された硬化層の表面と底板１４の上面との間が、積層ピッチｐの間隔となるようにしている。
【００３２】
光造形法では、積層ピッチｐを小さくすることで、表面が滑らかな造形物を形成できるが、三次元造形物の造形に要する時間が長くなる。積層ピッチｐとしては、高い造形精度を得る観点から、２０μｍ以上、１５０μｍ以下であることが好ましい。光造形装置１０は、積層ピッチｐを２０μｍ、５０μｍなどの上記範囲に設定できるが、以下では、一例として積層ピッチｐを１００μｍ（０．１ｍｍ）として説明する。
【００３３】
トレイ１２の底板１４の下側には、照射部を構成する光照射器としてのプロジェクタ２２が設けられており、プロジェクタ２２は、トレイ１２の下方から底板１４へ向けて所定波長の光を照射する。プロジェクタ２２が照射する光は、任意の波長の光（可視光、赤外光、又は紫外光）を適用できるが、比較的高いエネルギーが得られる波長であることが好ましく、例えば、３２０ｎｍ〜４２０ｎｍの波長の紫外光であることが好ましい。本実施の形態では、一例として４０５ｎｍの波長の光（紫外光）を用いる。
【００３４】
また、プロジェクタ２２の光源には、上記波長の光を発すると共に、光を照射した際の照度（発光強度）が可変可能な発光素子が用いられており、プロジェクタ２２の光源は、例えば、複数のＬＤ（レーザダイオード）又はＬＥＤ（ライトエミッティングダイオード）等の発光素子が面状に配列されて形成されている。
【００３５】
プロジェクタ２２には、例えば、複数のデジタルマイクロミラーシャッターが面状に配列された面状描画マスク（図示省略）などの光学マスク手段（非画像部分のマスク手段）が設けられている。プロジェクタ２２は、二次元の画像データ（造形物の断面データ）に応じて非画像部分をマスキングすることで、断面データに応じた面状の光を、トレイ１２内の底板１４側の光硬化性樹脂液に照射（所謂面露光）する。これにより、プラットフォーム２０と底板１４との間（又はプラットフォーム２０の硬化層と底板１４との間）の光硬化性樹脂液が選択的に光硬化されて、プラットフォーム２０上（又はプラットフォーム２０の硬化層上）に１層分の硬化層が形成される。
【００３６】
光造形装置１０には、測定部を構成する測定手段としての温度センサ２４が設けられている。温度センサ２４としては、トレイ１２内の光硬化性樹脂液の温度（液温）を間接的又は直接的に測定して、測定値（測定温度）に応じた電気信号を出力する各種のセンサを用いることができる。
【００３７】
温度センサ２４は、トレイ１２内の何れの深さの光硬化性樹脂液の温度を計測してもよく、温度センサ２４は、造形領域であるプラットフォーム２０と底板１４との間の光硬化性樹脂液の温度を測定できることがより好ましい。また、温度センサ２４は、異なる位置に複数設けられ、温度情報は、各々の計測温度又は計測温度の平均値などが適用されてもよい。
【００３８】
プラットフォーム２０と底板１４との間の光硬化性樹脂液の温度を測定するセンサとしては、例えば、プラットフォーム２０と底板１４との間の光硬化性樹脂液から発せられる赤外線を測定する非接触式センサとしての赤外線温度センサが挙げられる。赤外線温度センサとしては、応答性及び感度の観点から熱型温度センサよりも量子型温度センサがより好ましい。また、赤外線センサを用いる場合、プラットフォーム２０上の硬化層の温度を測定してしまうのを避けることが好ましく、例えば、プラットフォーム２０の周縁部分の非硬化層位置又はプラットフォーム２０の外側においての光硬化性組成物液の温度を測定するようにしてもよい。
【００３９】
トレイ１２とトレイ１２内の光硬化性樹脂液とが略同様の温度とみなせる。また、トレイ１２の温度は、配置される光造形装置１０の筐体内の温度（環境温度）に依存する。ここから、温度センサ２４は、非接触式センサに限らず、熱電対センサ（ゼーベック効果を利用した熱電対）、金属測温抵抗体（白金、ニッケル）、サーミスタ（ＮＴＣ、ＰＴＣ）、ＩＣ化温度センサ（シリコントランジスタの温度特性を利用）などの各種の接触式センサを用いてもよい。
【００４０】
接触式温度センサを用いる場合、温度センサ２４は、トレイ１２内の光硬化性樹脂液中に配置され、非造形領域における光硬化性樹脂液の温度を計測してもよい。また、温度センサ２４は、トレイ１２の底板１４の下側面、トレイ１２の側壁の外側面に取り付けられてよく、筐体内に配置して筐体内における温度（環境温度）などの非造形領域の光硬化性樹脂液の温度を間接的に検出するようにしてもよい。本実施の形態の温度センサ２４は、クロム及びニッケルを用いた熱電対式温度センサとされており、温度センサ２４は、トレイ１２の底板１４の下側面において、プロジェクタ２２の光照射範囲外に取り付けられている。
【００４１】
一方、光造形装置１０は、制御装置２６を備えており、制御装置２６には、昇降機構１６、プロジェクタ２２及び温度センサ２４が接続されている。
【００４２】
制御装置２６は、ＣＰＵ、ＲＯＭ、ＲＡＭ、及び入出力インターフェイスなどがバスによって相互に接続された図示しないマイクロコンピュータを備えている。また、制御装置２６には、ＨＤＤ、ＥＥＰＲＯＭやフラッシュメモリなどの不揮発性記憶媒体を用いた記憶部２８が設けられており、記憶部２８がマイクロコンピュータに接続されている。ＲＯＭ及び記憶部２８には、オペレーティングシステム（ＯＳ）が記憶されている。また、記憶部２８には、各種のソフトウェアが記憶されていると共に、各種のデータが記憶される。制御装置２６は、マイクロコンピュータのＣＰＵがＯＳを読み出して実行することで動作し、記憶部２８に記憶されたソフトウェアが読み出されて実行される。
【００４３】
記憶部２８に記憶されるソフトウェアには、受付プログラム、データ生成プログラム、移動プログラム、照射プログラム、測定プログラム、及び設定プログラムが含まれており、ＣＰＵが受付プログラム、データ生成プログラム、移動プログラム、照射プログラム、測定プログラム、及び設定プログラムを読み出して実行する。これにより、制御装置２６は、マイクロコンピュータが受付部３０、データ生成部３２、移動部３４、照射部３６、測定部３８、及び設定部４０として機能する。なお、これらのソフトウェアは、通信回線（ネットワーク回線）を介して取得されて記憶部２８に格納されてもよく、これらのソフトウェアが記憶された記憶媒体から読み込んで記憶部２８に格納されてもよい。
【００４４】
三次元造形物の造形データ（三次元データ）は、ＣＡＤシステムによって作成された造形物の三次元データや、ＣＡＤシステム等によって作成されたデータに基づいて製品を製造するＣＡＭシステムが保持している造形物の三次元データを用いることができる。また、造形データは、三次元造形物のサンプルの形状を３Ｄスキャナーによって読み取って取得されたデータを用いることができる。なお、造形データは、これらに限らず、任意の方法で作成された三次元データを用いることができる。
【００４５】
制御装置２６は、図示しない通信回線（例えば、ローカルエリアネットワーク）を介して、ＣＡＤシステム、ＣＡＭシステム、造形データが格納されたサーバ等が接続されており、制御装置２６には、通信回線を介して造形データの入力が可能とされている。また、制御装置２６は、ＵＳＢメモリなどの記憶媒体が装着可能とされて、記憶媒体に記憶された造形データが入力可能であってもよい。
【００４６】
受付部３０は、造形データが入力されることで、入力された造形データを受け付けて、記憶部２８に格納する。
光造形装置１０では、三次元造形物を造形する際に、積層ピッチｐが設定される。データ生成部３２は、積層ピッチｐが設定されることで、記憶部２８に格納されている造形データを造形物の高さ方向（ｚ軸方向）に、積層ピッチｐの間隔で分割して、積層ピッチｐ間隔の二次元（例えば、ｘ−ｙ平面）の断面データ（硬化層の１層分ずつのスライスデータ）を生成する。
【００４７】
移動部３４は、昇降機構１６を動作させることで、プラットフォーム２０を造形位置とインターバル位置との間で移動（昇降）させる。また、照射部３６は、データ生成部３２から１層分（１積層ピッチ分）ずつの断面データを順に読み込んで、断面データに応じて非画像部がマスクされた光をプロジェクタ２２が射出するように制御する。
【００４８】
移動部３４及び照射部３６は、互いに同期されて動作され、プラットフォーム２０が造形位置に移動された状態において、プロジェクタ２２から光がトレイ１２の底板１４へ向けて光が照射される。これにより、プラットフォーム２０の表面とトレイ１２の底板１４との間の光硬化性樹脂液が光硬化されて、プラットフォーム２０の表面に断面データに応じた合成樹脂の硬化層が形成される。
【００４９】
また、移動部３４は、１層分の硬化層が形成されると、プラットフォーム２０をインターバル位置に上昇させた後、プラットフォーム２０を造形位置に下降させる。また、移動部３４は、プラットフォーム２０を下降させる際、プラットフォーム２０の下降位置（造形位置）を積層ピッチｐ分だけ上昇させることで、プラットフォーム２０に形成された硬化層と底板１４との間に、積層ピッチ分の光硬化性樹脂液が入り込むようにしている。
【００５０】
測定部３８は、温度センサ２４から出力された信号を読み込むことで、トレイ１２の温度を取得して、トレイ１２内の光硬化性組成物液の温度（液温）を取得する（測定する）。設定部４０は、例えば、下記積算光量の制御に用いられることが所定の基準により設定された計測温度として、予め設定されたタイミングで測定部３８から光硬化性樹脂液の温度を読み込む。
【００５１】
ここで、光造形装置１０では、トレイ１２に貯留された光硬化性樹脂液について、光硬化性樹脂液の温度、光硬化させる際の光硬化性樹脂液における積算光量（又は照度）、及び光硬化されて形成される硬化層の厚さ（膜厚）の関係を示す硬化情報が予め測定等によって取得される。記憶部２８には、光硬化樹脂液の温度、硬化層の膜厚、及び積算光量の関係がマップ化されて記憶されており、光硬化性樹脂液の温度及び硬化層の膜厚から、当該膜厚の硬化層を形成するための積算光量が設定可能となっている。なお、記憶部２８に記憶される硬化情報（マップ）は、光硬化性樹脂液の複数の温度について、光硬化性樹脂液に照射される積算光量と硬化層の膜厚との関係を示す関係式（関数式）として記憶されてもよい。
【００５２】
設定部４０は、温度情報として測定部３８の計測温度に基づいて造形位置における光硬化樹脂液の温度を取得する。また、設定部４０は、温度情報及び記憶部２８に記憶された硬化情報などに基づいて、積層ピッチｐ分の硬化層を形成するための積算光量を設定し、設定した積算光量を得るための照度又は光の照射時間を設定する。なお、光硬化性樹脂液の温度が記憶部に記憶された温度の間である場合、データ補完などの補完手法を用いることで、測定された温度に応じた積算光量又は照度が設定される。
【００５３】
ここで、積算光量（ｍＪ／ｃｍ２）、照度（ｍＷ／ｃｍ２）及び照射時間（ｓｅｃ）は、以下の関係を有する。
積算光量（ｍＪ／ｃｍ２）＝照度（ｍＷ／ｃｍ２）×照射時間（ｓｅｃ）
照射部３６は、設定部４０において設定された積算光量が得られるようにプロジェクタ２２を制御する。
【００５４】
以下に、本実施の形態の作用として光造形装置１０における造形処理を説明する。
図３Ａには、光造形装置１０における処理の概略が流れ図にて示され、図３Ｂには、造形処理の概略が流れ図にて示されている。
【００５５】
図３Ａのフローチャートは、光造形装置１０の図示しない電源スイッチがオンされて制御装置２６が動作を開始すると実行され、最初のステップ１００において造形データを受け付け、受け付けた造形データを記憶部２８に格納する。次のステップ１０２では、記憶部２８から造形データを読み出し、読み出した造形データを積層ピッチｐの間隔で分割して断面データを生成する。
【００５６】
この後、例えば、光造形装置１０に設けられた図示しないスタートスイッチが操作されて造形処理の実行が指示されることで、ステップ１０４へ移行して、造形処理を開始して、プラットフォーム２０の表面に造形物を造形する。また、造形処理が終了すると、ステップ１０６においてプラットフォーム２０の表面から造形物が取外される。なお、光造形装置１０によって造形された造形物は、表面から光硬化性樹脂液が洗い落とされると共に、必要に応じて光が照射されて表面が光硬化されるなどの仕上げ処理が行われる。
【００５７】
図４には、光硬化性樹脂液の複数の温度Ｔ（°Ｃ）について、光硬化性樹脂液に照射された光の積算光量Ｅ（ｍＪ／ｃｍ２）に対する光硬化膜厚（硬化層の膜厚）ｄ（μｍ）の測定結果が示されている。なお、図４では、光硬化性樹脂液の温度ＴがＴ＝１０°Ｃ、２５°Ｃ、４０°Ｃの場合が示されている。
【００５８】
光硬化性樹脂液は、光が照射されることで照射された光のエネルギー（積算光量Ｅ（ｍＪ／ｃｍ２））によって光硬化の反応が進行する。この際、図４に示すように、光硬化性樹脂液は、積算光量Ｅが高くなるにしたがって硬化層の膜厚ｄが厚くなる。また、光硬化性樹脂液は、温度Ｔが高くなることで、温度Ｔが低い場合に比べて光硬化によって形成される硬化層の膜厚ｄが厚くなる。
【００５９】
ここから、光造形装置１０では、トレイ１２に貯留する光硬化性樹脂液について、温度センサ２４によって積算光量の制御に用いられる温度情報の設定に供するための温度を計測できる。また、光造形装置１０では、計測温度から光硬化性樹脂液を硬化させる際の温度情報とする温度Ｔを取得してもよい。温度Ｔ（温度情報）は、プラットフォーム２０の表面の造形領域における光硬化性樹脂液の温度としてもよい。
【００６０】
さらに、光造形装置１０では、光硬化性樹脂液について温度Ｔ、照射された光の積算光量Ｅ及び硬化層の膜厚ｄの関係が予め測定されて、記憶部２８に格納されている。制御装置２６は、光硬化性樹脂液の温度Ｔに応じて積算光量Ｅを設定する。また、積算光量Ｅ（ｍＪ／ｃｍ２）は、光の照度（ｍＷ／ｃｍ２）×照射時間（sec）となっており、制御装置２６は、積算光量Ｅ及び光の発光時間（照射時間）から、設定した積算光量Ｅが得られるようにプロジェクタ２２から発する光の照度（発光強度）を制御する。
【００６１】
また、硬化層を積層する際には、既に形成されている硬化層に次の硬化層を接着する必要がある。また、硬化層を形成する光硬化性樹脂液は、光硬化することで層厚方向に収縮が生じることがある。
【００６２】
積算光量は、積層ピッチｐよりも僅かに厚い膜厚ｄの硬化層を形成するのに適した値に調整されることが好ましい（例えば、膜厚ｄが１００μｍの硬化層を形成する際には、１１０μｍなどの膜厚ｄに適した積算光量が設定される）。積算光量は、積層ピッチｐに対して、５％以上、３０％以下の範囲で大きくされる値に調整することが特に好ましい。
【００６３】
図３Ｂのフローチャートは、図３Ａのステップ１０４に移行することで実行され、最初のステップ１１０において、温度センサ２４によって計測される光硬化性樹脂液の温度から硬化層を形成するための温度情報（温度Ｔ）を取得する。又は、ステップ１１０では、温度センサ２４によって計測される計測温度のうち、光硬化樹脂液の温度について、積算光量の制御に用いられることが所定の基準により設定された計測温度から得られる温度情報を取得する。ステップ１１２では、取得した温度情報に基づいて積層ピッチｐ分の膜厚の硬化層を形成するのに必要な光の積算光量Ｅを設定する。これにより、積算光量Ｅが得られる照度が設定される。
【００６４】
また、制御装置２６では、ステップ１１０、１１２の処理と並行して、ステップ１１４及びステップ１１６が実行される。ステップ１１４では、プラットフォーム２０を造形位置に下降させ、ステップ１１６では、１層分の断面データを読み込んで、断面データ応じて非画像部分がマスキングされた画像がプロジェクタ２２に表示されるように設定する。
【００６５】
この後、ステップ１１８では、設定された積算光量Ｅの光（積算光量Ｅが得られる光）を照射するようにプロジェクタ２２を作動（発光）させる。これにより、プロジェクタ２２から発せられた光がプラットフォーム２０と底板１４との間の光硬化性樹脂液に照射されて、光が照射された部分の光硬化性樹脂液が選択的に光硬化されて、断面データに応じた光硬化層（硬化層）がプラットフォーム２０の表面（プラットフォーム２０と底板１４との間）に形成される。
【００６６】
制御装置２６は、１層分の硬化層を形成すると、次のステップ１２０においてプラットフォーム２０をインターバル位置に移動させる。また、ステップ１２２では、一つの造形データに対する造形処理が終了したか否かを確認する。この際、造形処理が終了していない場合には、ステップ１２２において否定判定して、ステップ１１０に移行し、次の断面データに応じた光硬化処理を実行する。
【００６７】
これにより、トレイ１２内に貯留された光硬化性樹脂液の温度に応じて設定された積算光量Ｅに応じた光が照射されて、光硬化性樹脂液の硬化層が形成される。従って、光造形装置１０によって造形される造形物は、光硬化性樹脂液の温度や環境温度に係らず高精度に形成される。
【００６８】
なお、光硬化性樹脂液は、光硬化することで僅かに収縮し、硬化層の面積が断面データにおける面積よりも僅かに収縮することがある。ここから、断面データの周縁部分の二次元データを生成し、断面データに応じた光の照射後に、断面データの周縁部分の二次元データに応じた光を照射することで、１層分の硬化層を形成するようにしてもよい。
【００６９】
なお、以上説明した本実施の形態は一例であり、本発明は上記実施の形態に限定されない。つまり、本発明において、各構成要素を適宜変更してもよい。例えば、各硬化層の造形に並行して光硬化性樹脂液の温度測定を行なって温度情報を設定し、次に硬化層を造形する際にプロジェクタ２２から発する光による積算光量を設定してもよく、温度情報は、予め定めたタイミング設定されてもよい。詳細は、後述するが、例えば、温度情報は、硬化層の造形と並行して光硬化性樹脂液の温度測定を行い、測定温度（測定温度の実測値を計測温度として用いる場合）が変化したタイミングで、測定温度に応じて設定されてもよい。積算光量は、新たに設定された温度情報に基づいて設定されればよい。また、温度情報は、直前の温度情報（又は温度情報の設定に適用した測定温度）と測定温度との差を閾値として設定し、その閾値が一定値を超えたタイミングで、測定温度に応じて設定されてもよい。
【００７０】
また、照射する光の照度は、標準温度に基づいて照度の標準値を設定しておき、標準温度と実際の光硬化性樹脂液の温度との温度差に基づいて、標準値を補正して照度を設定するようにしてもよい。
【００７１】
また、本実施の形態では、光硬化性樹脂液の温度に基づいてプロジェクタ２２が照射する光の積算光量を制御した。しかしながら、光硬化性樹脂液の温度に応じて積算光量が制御されればよい。このため、光の照度を予め設定された所定の照度として、発光時間（照射時間）を制御することで、必要とする積算光量が得られるようにしてもよい。
【００７２】
また、発光時間（光の照射時間）を予め設定している時間として、照度を制御することで所定の積算光量（温度に応じて定める積算光量）が得られるようにしてもよく、あるいは、所定の積算光量となるように照度及び発光時間（照射時間）の両方を制御するようにしてもよい。
即ち、積算光量（ｍＪ／ｃｍ２）、照度（ｍＷ／ｃｍ２）及び照射時間（ｓｅｃ）の間は、
積算光量（ｍＪ／ｃｍ２）＝照度（ｍＷ／ｃｍ２）×照射時間（ｓｅｃ）
の関係を有することから、照度及び照射時間の少なくとも一方を制御すればよい。また、照度を制御することは、照射する光の明るさ（発光強度）を制御することを含むことから、積算光量を制御することは、照射エネルギーを制御するという意味を含む。
【００７３】
また、本実施の形態では、造形ステージとしての略板状のプラットフォーム２０の下側面に造形物を造形した。しかしながら、造形ステージの上側面に光を照射して造形物を造形するようにしてもよい。
【００７４】
一方、造形面の表面温度は、造形面上の位置（領域）によって異なる場合があることから、造形面上を複数の領域に分割し、それぞれの領域の温度に対応した積算光量となる光を領域ごとに照射させるという方法が考えられる。しかしながら、複数の領域のそれぞれの温度に対応した積算光量の光を照射するように、全ての領域について厳密に制御することは難しく、かえって再現性を得られなくなってしまうという問題が生じかねない。
【００７５】
ここで、本実施の形態では、計測温度のうち、積算光量の制御に用いられることを所定の基準により設定した計測温度を用い、その設定された計測温度から得られる温度情報に基づき、光硬化性樹脂液（光硬化性組成物）に光を照射することで、良好な再現性を得ることができる。この場合において、積算光量の制御に用いる計測温度は、造形物や造形環境を考慮し、より高い再現性が得られ易い計測温度とすることが好ましい。例えば、造形物の構造（形状）や周囲の環境によっては、造形領域内において温度差が生じ易いような領域や層が存在することがある。このような温度差の生じ易いような領域や層の計測温度をそのまま積算光量の制御に用いてしまうと、高い再現性が得られない場合がある。ここから、一つの態様としては、温度変化が生じにくい領域の計測温度を温度情報として積算光量の制御に用いるという態様が挙げられる。
【００７６】
計測温度を積算光量の制御に用いられるための温度情報として設定するための所定の基準は、例えば、高い再現性を得るという観点として、計測温度に対する閾値、造形箇所（硬化させる層又は造形面上の分割領域）、期間（例えば、造形開始からの期間）などの観点から選択される基準であってもよい。あるいは、前記所定の基準は、上記観点の何れかに基づいて選択した計測温度について、さらに重み付けを行なうための基準であってもよい。
【００７７】
例えば、設定部４０は、計測温度のうち、積算光量の制御に用いる計測温度を所定の基準により設定する計測温度処理部をさらに備えてもよい。計測温度処理部は、計測温度のうち、積算光量の制御に用いる箇所及び期間を予め設定しておいてもよい。積算光量の制御に用いる箇所とは、造形領域のうちの一定の領域（例えば、二次元の造形面上の特定の領域、造形する特定の層又はこれらの組み合わせなど）を意味する。例えば、ある特定の領域について周囲の温度変化が起こりにくいことを把握できている場合、そのような箇所（その特定の領域）の計測温度を、積算光量の制御に用いられることが所定の基準により設定された計測温度としてもよい。このように、造形中の温度変化を予想できている場合には、積算光量の制御に用いる箇所及び期間を予め設定しておくことは有用である。
【００７８】
また、積算光量の制御に用いる期間とは、造形中の連続した特定の期間の１つ又は２つ以上の期間であってもよく、特定のタイミング（時点）の１つ又は２つ以上のタイミングであってもよい。例えば、造形中において細かい温度変化が繰り返されるような場合、積算光量の制御には、特定の期間又は特定のタイミングの計測温度（例えば、造形直前の計測温度など）に応じた温度情報が適用されてもよく、これにより、高い再現性が得られる。また、温度変化が大きい場合、積算光量の制御には、例えば、造形中における複数のタイミングのうちの一定のタイミングの計測温度を用いて設定される温度情報が適用されてもよく、これにより、高い再現性が得られる。
【００７９】
計測温度処理部においては、造形しながら積算光量の制御に用いる計測温度を温度情報として設定可能である。例えば、硬化させる層ごとにおいては、造形中に細かな温度変化が繰り返される場合、あるいは造形面上の領域（造形面上を複数に分割した領域）ごとに温度が異なる場合などがある。これらの場合は、細かな違いのある計測温度に応じて、全ての領域の温度情報を領域ごとに設定して積算光量の制御に用いると、高い再現性が得られない場合がある（再現性が低下する場合がある）。
【００８０】
ここから、温度情報は、造形中に細かな温度変化が繰り返される場合、計測温度について特定の閾値を設定し、その閾値を上回ったタイミングで、その計測温度に応じて設定してもよい。例えば、計測温度が、直前の温度情報の設定に用いた計測温度から一定温度変化した場合（例えば、１°Ｃ以上変化した場合）、温度情報は、その計測温度を用いて新たに設定されてもよい。また、温度情報は、予め閾値として規定温度（例えば、２５°Ｃなど）を特定し、その温度から計測温度が一定温度変化した場合に、その計測温度が用いられて新たに設定されてもよい。なお、閾値は、複数設けてもよく、例えば、１°Ｃごとに閾値を設けてもよい。
【００８１】
また、温度情報としては、温度センサ２４によって測定した実測温度（測定温度）をそのまま計測温度として適用されてもよく、別の手段によって得た予測温度（例えば、重み付けして得られた温度や、他のパラメータから予測した温度）を計測温度として適用されてもよい。温度測定の環境によって測定温度に細かい温度変化が頻繁に生じる場合には、計測温度として予測温度を用いた方が再現性を得られ易い場合がる。そのような場合には、予測温度を計測温度として用いるのは有効である。また、設定部４０では、計測温度として実測値の測定温度を用いるか、予測温度を用いるかを予め決められていてもよく、設定部４０には、所定の基準により何れかを計測温度として選択するアルゴリズムが用いられてもよい。例えば、設定部４０は、後述する面積率を基準にして予測温度を設定（予測）してもよい。また、設定部４０は、予測温度と測定温度（実測値）とが一定以上の温度ずれが生じた場合、測定温度（実測値）を計測温度として選択するようにしてもよい。このように設定しておくことで、正確に温度を予測できないような場合であっても、高い造形精度を得ることができる。
【００８２】
図３Ｃには、閾値を基準に温度情報を設定する場合の一例が流れ図にて示されており、図３Ｃは、設定部４０における図３Ｂのステップ１１２の処理に適用される他の一例としている。
【００８３】
図３Ｃのフローチャートでは、測定温度を計測温度として、計測温度に応じて設定された温度情報Ｘ１が適用されて積算光量が制御されている。このフローチャートでは、次の硬化層を形成する際、ステップ１３０において測定温度（計測温度）が閾値未満か否かを確認しており、例えば、測定温度が閾値未満である場合、ステップ１３０において肯定判定されてステップ１３２に移行する。ステップ１３２では、直前までの測定温度を計測温度として、計測温度に応じて設定されていた直前の温度情報Ｘ１としてそのまま継続して積算光量の設定を行なう。
【００８４】
これに対して、測定温度が閾値として設定した温度から一定の値分変化した場合には、ステップ１３０において否定判定してステップ１３４に移行する。ステップ１３４では、閾値以上となった測定温度を新たな計測温度して、新たな計測温度に応じて設定された温度情報Ｘ２に基づき積算光量を設定する。なお、新たな温度情報Ｘ２は、温度情報Ｘ１として保持される。また、閾値は、測定温度の変化量（変化温度）の値ではなく、計測温度に対応する温度値であってもよい。
【００８５】
また、温度情報は、計測温度に対し積層する硬化層又は測定温度に応じて重み付けを行い、重み付けされた計測温度に応じて設定される温度情報を適用して積算光量の制御を行なってもよい。重み付けは、高い再現性が得られ易いように造形面上の領域のうちの重要な領域（例えば、造形物の温度を全体的に反映しやすい領域（温度変化の幅が小さい領域、面積率の高い領域など）の計測温度が反映されやすいように行なうことが好ましい。
【００８６】
図３Ｄには、面積率を基準とする計測温度の設定を含めた処理の一例が流れ図にて示されており、図３Ｄは、図３Ｂのステップ１１０、１１２の処理に適用される他の一例としている。なお、面積率は、所定領域（例えば、造形可能領域などの予め設定された領域）の全面積に対する硬化層の面積の割合（百分率）としており、設定部４０では、断面データに基づいて各硬化層の面積率を算出している。
【００８７】
図３Ｄのフローチャートでは、最初のステップ１３６において、次に形成する硬化層の面積率について、面積率が予め設定された一定値未満か否かを確認している。ここで、例えば、面積率が一定値未満であると、ステップ１３６において肯定判定されてステップ１３８に移行する。このステップ１３８では、予測温度を計測温度に設定する。これに対して、面積率が一定値以上であると、ステップ１３６において否定判定されてステップ１４０に移行する。このステップ１４０では、測定温度（実測値）を計測温度に設定する。
【００８８】
次のステップ１１２Ａでは、設定された計測温度、すなわち予測温度に基づいて積算光量が設定される（予測温度に応じて温度情報が設定され、設定された温度情報に基づいて積算光量が設定されてもよい）。このように設定部４０では、面積率が一定値を超えた場合は、測定温度を計測温度として設定し、その計測温度を積算光量の制御に用いるように処理することができ、より具体的な態様については、後述する。
【００８９】
このような本実施形態において、光硬化性樹脂液の光硬化に用いる温度情報（温度Ｔ）は、温度センサ２４の計測温度をそのまま用いてもよい。この場合、温度センサ２４の計測温度に対応する光硬化性樹脂液の硬化情報を作成しておいて、記憶部２８に格納しておけばよい。例えば、ある特定の硬化層の計測温度に応じて温度情報を設定する場合に、温度情報は、その特定の硬化層の造形開始直前又は造形中において温度センサ２４によりトレイ１２内の光硬化性樹脂液の温度（液温）を、間接的又は直接的に計測した計測温度を用いて設定してもよい。この場合において、計測温度は、造形領域及び非造形領域の何れの領域の温度であってもよい。また、計測部における計測手段は、上述の接触センサや非接触センサの何れを適用してもよい。
【００９０】
また、温度情報としては、造形位置におけるプラットフォーム２０の表面に対応する造形領域内を二次元方向（ｘ−ｙ方向）に複数に分割し、分割領域ごとに温度情報が取得又は設定されてもよい。また、温度情報は、硬化層の膜厚方向（ｚ方向）の情報が含まれてもよい。膜厚方向（ｚ方向）の温度情報とは、硬化させる層（新たに硬化層が形成される造形領域）についての温度情報を意味する。そのため、膜厚方向の温度情報を二次元方向（ｘ−ｙ方向）の温度情報と区別しない場合、温度情報は、上記特定の硬化層の造形開始直前又は造形中において温度センサ２４によりトレイ１２内の光硬化性樹脂液を間接的又は直接的に計測した計測温度を、その硬化層（硬化層が形成される光硬化性樹脂液の層）の計測温度（膜厚方向の温度）として、該計測温度に応じて設定できる。膜厚方向の温度情報について、二次元方向（ｘ−ｙ方向）にも区別する場合、温度情報は、その硬化層における二次元方向の分割領域の表面（造形面）の造形開始直前又は造形中の計測温度に応じて設定できる。この場合、温度センサとして赤外線センサを用いることが好ましい。
【００９１】
図５Ａには、プラットフォーム２０の表面上の三次元の造形領域Ａにおいて二次元方向（ｘ−ｙ方向）に複数に分割した分割領域ａが示されている。また、図５Ｂには、図５Ａの造形領域Ａが下方視の平面図にて示され、図５Ｃには、図５Ａの造形領域Ａが側方視の断面図（ｘ方向又はｙ方向に沿う断面図）にて示されている。なお、ｚ方向は、積層ピッチｐに対応する硬化層の膜厚方向としており、図５では、プラットフォーム２０側から見た底板１４側を上側にしている。また、図５では、既に造形された部分が実線にて示され、次に造形される部分（硬化層）が二点鎖線にて示されている。
【００９２】
図５Ａに示すように、１層分の硬化層が形成される領域（造形領域）を造形面（図５Ａにおいてｘ−ｙ方向に沿う二次元の面）に沿って縦横に分割した複数の分割領域ａの各々では、造形面上における各分割領域ａの計測温度を区別可能とすることで、複数の分割領域ａの各々の温度情報が設定される。この場合において、造形面の表面の各分割領域ａの温度の計測には、赤外線センサが用いられることが好ましい。
【００９３】
ここで、図５Ａ及び図５Ｂに示すように、三次元の造形領域Ａにおいて二次元方向に分割した複数の分割領域ａは、面積率で区分した場合、分割領域ｂ、ｃ、ｄ、ｅとなり、また、面積率の大きさがｃ＞ｄ＞ｅ＞ｂとなっている。なお、分割領域ａのうちの分割領域ｂ、ｃ、ｄ、ｅについて、図５Ａ、図５Ｂ、図５Ｃでは、それぞれｂ（ａ）、ｃ（ａ）、ｄ（ａ）、ｅ（ａ）として表している。
【００９４】
複数の分割領域ａは、各々が光造形に用いる断面データにおける画素に対応する領域であってもよい。また、複数の分割領域ａは、複数画素分の領域であることが好ましい。これにより、分割領域ａの数が少なくなり、露光制御における処理負荷の増加を抑制できる。
【００９５】
露光制御は、分割領域ａの各々について温度情報を取得した後、分割領域ａの各々に積算光量を設定して、分割領域ａごとに設定された積算光量に基づいた光照射が行なわれてもよい。ただし、高い再現性を得るためには、分割領域ａの何れかにおいて、計測温度をそのまま温度情報（そのままの計測温度を用いて設定された温度情報を含む）として用いるのではなく、所定の基準により設定された温度情報を積算光量の制御に用いることが好ましい。例えば、温度の安定しにくい分割領域ａについては、温度が安定しやすい何れかの分割領域ａの計測温度を用いて温度情報を設定してもよい。また、露光制御には、分割領域ａの各々の温度情報（又は計測温度でもよい）を取得し、分割領域ａごとに取得した温度情報（又は計測温度でもよい）について重み付けを行なって設定された温度情報が適用されてもよい。また、露光制御には、分割領域ａごとに重み付けを行なった温度情報を適用するのではなく、全ての分割領域ａにおいて適用される１つの温度情報を取得して、取得した１つの温度情報を適用するようにしてもよい。
【００９６】
また、分割領域ａの中には、硬化層が形成されない領域（図５Ａ〜図５Ｃにおける外周側の分割領域ｂの各々）が存在することがある。この場合、少なくとも一部に硬化層が形成される分割領域ａ（分割領域ｂ以外の領域、分割領域ｃ、ｄ、ｅ）を選択し、選択した分割領域ａについて温度情報を取得し、取得した温度情報に基づいて積算光量の設定及び設定した積算光量に基づいた光照射が行なわれてもよい。
【００９７】
また、複数の分割領域ａの中には、硬化層が連続して形成された領域や新たに硬化層が形成される領域が混在することがある。また、光硬化性樹脂液では、光硬化反応によって発熱が生じる。ここから、硬化層が連続して形成される分割領域ｃ、ｄ（図５Ｃ参照）などについては、連続された硬化層の数や連続して硬化層が形成された時間などに基づいて重み付けを行なって温度情報を設定してもよい。特に、略全域が硬化層とされる分割領域ｃなどについては、重み付けが行なわれることが好ましい。重み付けは、例えば、連続する硬化層の数や時間が多くなるほど温度情報が高くなるようにしてもよい。
【００９８】
また、分割領域ａごとの温度情報は、対応する領域に形成される硬化層の面積率を含めて設定されてもよい。形成される硬化層の面積率が高くなるほど光硬化される光硬化性樹脂液の量が増えることから、当該分割領域の光硬化性樹脂液が硬化する際の発熱等を考慮して、面積率の高い分割領域の温度情報を面積率の低い温度情報よりも高く設定してもよい。
【００９９】
一方、高い再現性を得るためには、面積率の高い分割領域ａ（例えば、分割領域ｃ、ｄ）の温度情報を面積率の低い分割領域ａ（例えば、分割領域ｂ、ｅ）よりも低く設定してもよい。例えば、面積率の高い（例えば、面積率が７０％以上）の分割領域ａ（例えば、分割領域ｃ、ｄ）についての計測温度を選択し、その計測温度の平均値を用いて温度情報が設定されてもよい。なお、本実施の形態において、面積率は、造形面上における分割領域ａの面積に対する該分割領域ａに形成する硬化層の面積の割合（百分率）としている。
【０１００】
また、互いに隣接する分割領域ａの間では、相互に熱の影響を受けることが考えられる。そのため、造形される分割領域ｄ、分割領域ｅ（図５Ａ〜図５Ｃ参照）などに囲まれた分割領域ｃや面積率の高い分割領域ｃに接する分割領域ｄについては、温度情報が高くなるように設定されてもよい。
【０１０１】
さらに、温度情報は、分割領域ａごとに設定し、設定した温度情報に基づいて分割領域ａごとに積算光量を設定することに限らず、温度情報が基準となりそうな分割領域ａ（例えば、高い再現性が得られる観点で、温度変化が比較的起こりにくい分割領域ａ）を設定し、設定した分割領域ａの温度情報を基準にして、各分割領域ａの温度情報を設定してもよい。
【０１０２】
温度情報が基準とされる分割領域ａとしては、例えば、形成する硬化層の面積率が所定値以上（例えば、７０％以上）の分割領域ａから選択した一つ又は複数の分割領域ａを適用してもよい。また、温度情報が基準とされる分割領域ａの間で温度情報が異なる場合、温度情報の平均（平均値）を複数の分割領域ａの全体（造形領域Ａ）の積算光量の制御に適用してもよい。
【０１０３】
温度情報は、上記と同様にして、計測温度のうち、所定の基準により膜厚方向（ｚ方向）に設定されてもよい。例えば、全ての硬化させる層について、造形開始直前又は造形中の計測温度のうち、高い再現性が得られる観点から、全体の５０％（例えば、２層ごとに１回、又は１０層中の５層連続など）について、造形開始直前又は造形中の計測温度を用いて温度情報を設定してもよい。
【実施例】
【０１０４】
以下、本実施の形態に係る光造形装置１０を用いた実施例を説明する。
実施例では、エトキシ化ビスフェノールＡジアクリレート（ＥＯ＝４ｍｏｌ）１０００量部と、ビス（２，４，６−トリメチルベンゾイル）−フェニルフォスフィンオキサイド２０重量部とを混合して得た光硬化性樹脂組成物を、光硬化性樹脂液として用いた。【０１０５】
また、実施例では、上記光硬化性樹脂液について、１０°Ｃ、２５°Ｃ、及び４０°Ｃの各々における積算光量Ｅに対する硬化層の膜厚ｄを測定した。なお、光硬化性樹脂液に照射する光の光源は、波長４０５ｎｍのＬＥＤ光源を用い、積算光量の測定には、ウシオ電機製の紫外線積算光量計ＵＩＴ−２５０及びウシオ電機製の受光器ＵＶＤ−Ｓ４０５を用いて測定し、測定結果を表１及び図６に示す。【０１０６】
【表１】
2019124526.tif 000003
【０１０７】
また、本実施例では、所定の造形データを用いて造形を行う。図７には、造形データによって示される造形物５０が斜視図にて示されている。図７に示す造形物５０は、２０ｍｍ×２０ｍｍの正方形平面を有し、厚さ５ｍｍの直方体５０Ａ、４０ｍｍ×４０ｍｍの正方形平面を有し、厚さ５ｍｍの直方体５０Ｂ、及び６０ｍｍ×６０ｍｍの正方形平面を有し、厚さ５ｍｍの直方体５０Ｃによって構成されている。また、造形物５０は、直方体５０Ａ、５０Ｂ、５０の正方形平面の中心線が同一軸上なるように３段に重ねられた形状としている。【０１０８】
ここで、実施例１、実施例２及び比較例では、光硬化性樹脂液として上記光硬化性樹脂組成物を用いて、造形物５０によって示される同一の造形データによって造形する。【０１０９】
＜実施例１＞
光硬化性樹脂組成物の測定結果について、図８Ａに示す線形関数（一次関数）を設定した。温度が１０°Ｃ、２５°Ｃ、４０°Ｃの各々における線形関数の傾き及び切片を表２及び図８Ｂに示す。【０１１０】
図８Ａにおいて、各温度における積算光量Ｅに対する硬化層の膜厚ｄを線形関数（一次関数：ｙ＝ａｘ＋ｂ）に近似すると、以下となる（但し、ｙは、硬化層膜厚ｄ、ｘは積算光量Ｅ）。また、各相関関数について、測定値に対して評価する際の決定係数Ｒ２を併記する。なお、決定係数Ｒ２は、相関関数Ｒの二乗を意味する。
１０°Ｃ：ｙ＝22.5ｘ−404.17
（Ｒ２＝0.9998）
２５°Ｃ：ｙ＝33.4ｘ−162
（Ｒ２＝0.9999）
４０°Ｃ：ｙ＝51.997ｘ−46.181
（Ｒ２＝0.9996）【０１１１】
ここから、温度１０°Ｃ、２５°Ｃ、４０°Ｃの各々における線形関数の傾き、及び切片を得られ、得られた傾き及び切片を表２及び図８Ｂに示している。【０１１２】
【表２】
2019124526.tif 000004
【０１１３】
表２及び図８Ｂから傾き及び切片を、以下の二次関数で近似できる（但し、ｘは、温度）。
傾き：ｙ＝0.0171ｘ２＋0.128ｘ＋19.509                            ・・・（１）
（Ｒ２＝1）
切片：ｙ＝−0.2808ｘ＋25.971ｘ−635.8                            ・・・（２）
（Ｒ２＝1）【０１１４】
ここで、実施例１では、温度ごとの積算光量Ｅに対する硬化層の膜厚ｄを線形関数として設定する。この際、各温度における線形関数の傾き及び切片を、（１）式及び（２）式の二次関数で近似する。温度２０°Ｃ及び３０°Ｃにおける傾き及び切片を表３に示し、硬化層膜厚ｄを、ｄ＝１１０μｍとするのに必要な積算光量Ｅを表４に示している。【０１１５】
【表３】
2019124526.tif 000005
【０１１６】
【表４】
2019124526.tif 000006
【０１１７】
＜実施例２＞
光硬化性樹脂組成物の測定結果について、対数値（自然対数値）ｌｎ（Ｅ）、ｌｎ（ｄ）を算出し、対数値ｌｎ（Ｅ）、ｌｎ（ｄ）を表５に示すと共に、図９Ａにプロットした。【０１１８】
【表５】
2019124526.tif 000007
【０１１９】
図９Ａにおいて、各温度における積算光量ｌｎ（Ｅ）に対する硬化層の膜厚ｌｎ（ｄ）を線形関数（一次関数：ｙ＝ａｘ＋ｂ）に近似すると、以下となる（但し、ｙは、硬化層膜厚ｌｎ（ｄ）、ｘは照射エネルギーｌｎ（Ｅ））。
１０°Ｃ：ｙ＝4.4656ｘ−9.4868
（Ｒ２＝0.9688）
２５°Ｃ：ｙ＝3.7986ｘ−4.1302
（Ｒ２＝0.9556）
４０°Ｃ：ｙ＝1.5584ｘ＋2.591
（Ｒ２＝0.9786）【０１２０】
ここから、温度１０°Ｃ、２５°Ｃ、４０°Ｃの各々における線形関数の傾き、及び切片を得られ、得られた傾き及び切片を表６及び図９Ｂに示している。【０１２１】
【表６】
2019124526.tif 000008
【０１２２】
表６及び図９Ｂから傾き及び切片を、以下の二次関数で近似できる（但し、ｘは、温度）。
傾き：ｙ＝−0.0035ｘ２＋0.0779ｘ＋4.0363                        ・・・（３）
（Ｒ２＝1）
切片：ｙ＝0.003ｘ２＋0.251ｘ−12.3                              ・・・（４）
（Ｒ２＝1）【０１２３】
ここで、実施例２では、多項式解析により相関係数の高いものを選択しており、実施例２では、一例として、温度ごとの積算光量ｌｎ（Ｅ）に対する硬化層膜厚ｌｎ（ｄ）を線形関数として設定する。この際、各温度における線形関数の傾き及び切片を、（３）式及び（４）式の二次関数で近似する。【０１２４】
温度２０°Ｃ及び３０°Ｃにおける傾き及び切片を表７に示す。また、硬化層膜厚ｄを、ｄ＝１１０μｍとするのに必要な積算光量Ｅを表８に示す。【０１２５】
【表７】
2019124526.tif 000009
【０１２６】
【表８】
2019124526.tif 000010
【０１２７】
＜比較例＞
比較例では、光硬化性樹脂組成物の温度に応じた積算光量（照度）の制御を行わず、標準温度としている２５°Ｃについて設定されている積算光量Ｅ（照度）が得られる光を光硬化性樹脂組成物に照射して造形するものとしている。【０１２８】
＜評価＞
評価は、実施例１、実施例２及び比較例の手法において、光硬化性樹脂液の温度を、１５°Ｃ、２５°Ｃ、３５°Ｃの各々に維持して、各温度について同一の造形データ（造形物５０の造形データ）を用いて造形を行った。造形は、積層ピッチｐを１００μｍとした。【０１２９】
評価は、実施例１、実施例２及び比較例の手法で造形した造形物５０について、ＳＯＬＵＴＩＯＮＩＸ社製の三次元スキャナーＲｅｘｃａｎＤＳ２−Ｌ（商品名）を用いて、三次元スキャンすることで三次元データを取得し、造形物５０の造形データと比較することで、造形制度の数値を取得した。【０１３０】
造形精度は、３Ｄｓｙｓｔｅｍｓ社製の比較ソフトウェアＧｅｏｍａｇｉｃ  ＤｅｓｉｇｎＸ（商品名）を用い、実施例１、実施例２及び比較例の各々の造形物の三次元データと造形データとを重ね合せて行った。【０１３１】
また、評価は、上記比較ソフトウェアの出力結果から平均誤差０．１ｍｍ未満を「○」、平均誤差０．１ｍｍ以上、０．２ｍｍ未満を「△」、平均誤差０．２ｍｍ以上を「×」と評価した。この評価結果を表９に示す。【０１３２】
【表９】
2019124526.tif 000011
【０１３３】
表９に示すように、比較例では、温度２５°Ｃにおいては、「○」と評価されるが、温度１５°Ｃ、３５°Ｃでは、温度２５°Ｃの場合より平均誤差が増加し、光硬化性樹脂液の温度が変化すると造形精度が低下すると評価される。
これに対して、実施例１及び実施例２では、温度２５°Ｃにおいて「○」と評価されると共に、温度１５°Ｃ、３５°Ｃの何れにおいても「○」と評価される。従って、光硬化性樹脂液の温度に応じて積算光量Ｅを設定し、設定した積算光量Ｅが得られるようにして光造形を行うことで、高精度の造形物が得られる。【０１３４】
なお、本実施の形態では、関係式として、実施例１において（１）式及び（２）式を用い、実施例２において（３）式及び（４）式を用いたが、これらの関係式は、光造形装置において光造形に適用する関係式は、これらに限るものではない。本態様の光造形装置による光造形に使用する関係式は、制限がない。光造形装置において光造形に適用する関係式は、例えば、実施例１及び実施例２において示すように複数の関係式（又は複数組の関係式）を作成し、作成した関係式の各々において決定係数（Ｒ２）を比較し、決定係数がより高い方を選択（例えば、本実施の形態においては、実施例１の各温度における線形関数の決定係数の方が、実施例２の各温度における線形関数の決定係数より高いため、実施例１の（１）式及び（２）式を選択）して使用することがより好ましい。これにより、光硬化性組成物を用いたより高精度の光造形を行うことができる。【０１３５】
なお、以上説明した本実施の形態では、プログラムが記憶部２８に予め記憶（インストール）されている態様を説明したが、プログラムは、ＣＤ−ＲＯＭ、ＤＶＤ−ＲＯＭ及びマイクロＳＤカード等の記録媒体の何れかに記録されている形態で提供することも可能である。【０１３６】
日本国特許出願２０１７−２４３５１３号の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2019124526.tif 000012
【図２】
2019124526.tif 000013
【図３Ａ】
2019124526.tif 000014
【図３Ｂ】
2019124526.tif 000015
【図３Ｃ】
2019124526.tif 000016
【図３Ｄ】
2019124526.tif 000017
【図４】
2019124526.tif 000018
【図５Ａ】
2019124526.tif 000019
【図５Ｂ】
2019124526.tif 000020
【図５Ｃ】
2019124526.tif 000021
【図６】
2019124526.tif 000022
【図７】
2019124526.tif 000023
【図８Ａ】
2019124526.tif 000024
【図８Ｂ】
2019124526.tif 000025
【図９Ａ】
2019124526.tif 000026
【図９Ｂ】
2019124526.tif 000027
【国際調査報告】
2019124526.tif 000028
2019124526.tif 000029
2019124526.tif 000030